(57)【要約】【課題】ゴルフボールの弾みを抑えることのできるゴルフ用人工芝を提供する。【解決手段】ゴルフ用人工芝が提供される。前記ゴルフ用人工芝は、基材と、前記基材上に起立する芝葉を模した多数のパイルとを備える。前記パイルは、１０重量％以上の金属又は金属化合物或いはこれらの混合物を含有する。なお、前記パイル全体における前記金属又は金属化合物或いはこれらの混合物の含有率は、２０重量％以上であることがより好ましい。前記金属又は前記金属化合物の好ましい例は、酸化亜鉛である。前記パイルは、捲縮されていることが好ましい。【選択図】図１
2018178500.tif 000002
【特許請求の範囲】
【請求項１】
基材と、
前記基材上に起立する芝葉を模した多数のパイルと、
を備え、
前記パイルは、１０重量％以上の金属又は金属化合物或いはこれらの混合物を含有する、
ゴルフ用人工芝。
【請求項２】
前記パイルは、２０重量％以上の金属又は金属化合物或いはこれらの混合物を含有する、
請求項１に記載のゴルフ用人工芝。
【請求項３】
前記パイルは、５０重量％以上の金属又は金属化合物或いはこれらの混合物を含有する、
請求項２に記載のゴルフ用人工芝。
【請求項４】
前記パイルは、酸化亜鉛を含有する、
請求項１から３のいずれかに記載のゴルフ用人工芝。
【請求項５】
前記パイルは、捲縮されている、
請求項１から４のいずれかに記載のゴルフ用人工芝。
【請求項６】
ゴルフ用人工芝に含まれる芝葉を形成するためのヤーンであって、１０重量％以上の金属又は金属化合物或いはこれらの混合物を含有する、ヤーン。
【請求項７】
２０重量％以上の金属又は金属化合物或いはこれらの混合物を含有する、
請求項６に記載のヤーン。
【請求項８】
ゴルフ用人工芝に含まれる芝葉を形成するためのヤーンの製造方法であって、
樹脂材料と金属及び金属化合物の少なくとも一方とを混練し、前記金属又は前記金属化合物或いはこれらの混合物を１０重量％以上含有する高密度樹脂材料を用意するステップと、
前記高密度樹脂材料を糸状に成形するステップと、
を含む、
ヤーンの製造方法。
【請求項９】
前記高密度樹脂材料は、前記金属又は前記金属化合物或いはこれらの混合物を２０重量％以上含有する、
請求項８に記載のヤーンの製造方法。
【発明の詳細な説明】
【技術分野】
【０００１】
本発明は、ゴルフ用人工芝、並びにこれに用いられるヤーン及びその製造方法に関する。
【背景技術】
【０００２】
近年、サッカー場やラグビー場、野球場等の様々な運動競技施設において、人工芝が普及している。人工芝は、多くの場合、基材上に芝葉を模した多数のパイルを植設することにより製造される。このようなパイルは、典型的には、ポリエチレンやポリプロピレン等の熱可塑性樹脂からなるヤーンから形成される。特許文献１には、抗菌性を付与するべく、０．１〜５．０重量％の酸化亜鉛の微粒子を含有する人工芝用のヤーンが開示されている。
【０００３】
人工芝は、ゴルフにも用いられることがある。ゴルフ用の人工芝とは、主としてパット用やゴルフ練習場の打席位置用である。そのため、これまでゴルフ用の人工芝に求められてきた性能とは、ゴルフボールの転がり性能であり、ゴルフボールのバウンド性能については考慮されてこなかった。このような背景の下、ゴルフ用の人工芝としては、サッカー場やラグビー場、野球場等の運動競技施設用の人工芝と同じものがそのまま用いられてきた。
【先行技術文献】
【特許文献】
【０００４】
【特許文献１】特開２０００−２３９９２３号公報
【発明の概要】
【発明が解決しようとする課題】
【０００５】
しかしながら、発明者は、以上のような従来の人工芝では、ゴルフボールのバウンド挙動が天然芝でのそれと大きく異なることに気が付いた。そのため、例えば、アプローチショットのようなゴルフボールのバウンドが入るプレーでは、ゴルフボールが高く弾みすぎるという問題がある。
【０００６】
本発明は、ゴルフボールの弾みを抑えることのできるゴルフ用人工芝、並びにこれに用いられるヤーン及びその製造方法を提供することを目的とする。
【課題を解決するための手段】
【０００７】
第１観点に係るゴルフ用人工芝は、基材と、前記基材上に起立する芝葉を模した多数のパイルとを備える。前記パイルは、１０重量％以上の金属又は金属化合物或いはこれらの混合物を含有する。
【０００８】
第２観点に係るゴルフ用人工芝は、第１観点に係る人工芝であって、前記パイルは、２０重量％以上の金属又は金属化合物或いはこれらの混合物を含有する。
【０００９】
第３観点に係るゴルフ用人工芝は、第２観点に係る人工芝であって、前記パイルは、５０重量％以上の金属又は金属化合物或いはこれらの混合物を含有する。
【００１０】
第４観点に係るゴルフ用人工芝は、第１観点から第３観点のいずれかに係る人工芝であって、前記パイルは、酸化亜鉛を含有する。
【００１１】
第５観点に係るゴルフ用人工芝は、第１観点から第４観点のいずれかに係る人工芝であって、前記パイルは、捲縮されている。
【００１２】
第６観点に係るヤーンは、ゴルフ用人工芝に含まれる芝葉を形成するためのヤーンであって、１０重量％以上の金属又は金属化合物或いはこれらの混合物を含有する。
【００１３】
第７観点に係るヤーンは、第６観点に係るヤーンであって、２０重量％以上の金属又は金属化合物或いはこれらの混合物を含有する。
【００１４】
第８観点に係るヤーンの製造方法は、ゴルフ用人工芝に含まれる芝葉を形成するためのヤーンの製造方法であって、以下のステップを含む。
（１）樹脂材料と金属及び金属化合物の少なくとも一方とを混練し、前記金属又は前記金属化合物或いはこれらの混合物を１０重量％以上含有する高密度樹脂材料を用意するステップ。
（２）前記高密度樹脂材料を糸状に成形するステップ。
【００１５】
第９観点に係るヤーンの製造方法は、第８観点に係る製造方法であって、前記高密度樹脂材料は、前記金属又は前記金属化合物或いはこれらの混合物を２０重量％以上含有する。
【発明の効果】
【００１６】
本発明によれば、ゴルフ用人工芝において、１０重量％以上の金属又は金属化合物或いはこれらの混合物を含有する高密度のパイル又はヤーンが用いられる。その結果、ゴルフボールは、人工芝上に落下してくるときにパイルの曲げや撓み等の変形を引き起す際に、より多くの運動エネルギーを失う。その結果、硬い地面（人工芝の基材）と衝突した際の反発エネルギーが減少し、人工芝上でのゴルフボールの弾みを抑えることができる。
【図面の簡単な説明】
【００１７】
【図１】本発明の一実施形態に係る人工芝の側面図。
【図２】本発明の別の実施形態に係る人工芝の側面図。
【発明を実施するための形態】
【００１８】
以下、図面を参照しつつ、本発明の一実施形態に係るゴルフ用人工芝、並びにこれに用いられるヤーン及びその製造方法について説明する。
【００１９】
＜１．人工芝の全体構成＞
図１に示す人工芝１は、ゴルフ用途で用いられる人工芝であり、例えば、ゴルフコースに敷設することもできるし、パット用やゴルフ練習場の打席位置用として用いることもできる。人工芝１は、アスファルト面や地面等の設置面上に設置される。
【００２０】
図１に示すように、人工芝１は、基材２と、基材２上に起立する芝葉を模した多数のパイル３とを有する。基材２は、シート状に形成されており、パイル３は、基材２上に所定の間隔をあけて植設されている。また、基材２の裏面側には、パイル３が抜け落ちるのを防止するためバッキング剤が塗布され、バッキング層４が形成されている。
【００２１】
基材２の材質及び形状は、特に限定されないが、例えば、基材２は、樹脂材料からなる平織布として形成することができる。樹脂材料としては、典型的には、ポリプロピレンやポリエチレン等の熱可塑性樹脂を選択することができる。
【００２２】
パイル３の主原料は、特に限定されないが、典型的には、樹脂材料である。パイル３の主原料としては、好ましくは、ポリエチレンやポリプロピレン等の熱可塑性樹脂を選択することができる。パイル３は、タフティングマシンを用いてパイル３となるヤーンを基材２に縫い込むことにより基材２に対して固定され、基材２上の各植設点Ｐ１において複数本ずつ植設される。ただし、１つの植設点Ｐ１におけるパイル３の本数は、適宜選択することができ、勿論１本であってもよい。
【００２３】
パイル３又はパイル３を構成するヤーンは、以上のような主原料の他、添加物として金属（特に断らない限り、金属単体だけでなく、金属化合物、並びに金属単体及び金属化合物の混合物も含む。本明細書において以下同じ。）を含有する材料（以下、パイル材料という）から構成される。添加物となる金属は、主原料よりも比重が大きく、従って、パイル材料は、主原料よりも高密度である。
【００２４】
パイル材料全体における金属の含有率ｕ１は、１０重量％以上である。また、ｕ１≧１５％であることが好ましく、ｕ１≧２０％であることがより好ましく、ｕ１≧３０％であることがより好ましく、ｕ１≧４０％であることがより好ましく、ｕ１≧５０％であることがより好ましく、ｕ１≧６０％であることがより好ましく、ｕ１≧７０％であることがより好ましい。なお、金属の含有率ｕ１（重量％）とは、金属に金属単体が含まれるが、金属化合物が含まれない場合には、金属単体の含有率（重量％）を意味し、金属単体は含まれないが、金属化合物が含まれる場合には、金属化合物の含有率（重量％）を意味し、金属単体及び金属化合物の両方が含まれる場合には、両者を合わせた含有率（重量％）を意味する。
【００２５】
パイル３は、以上のように高密度の材料から構成されることにより、剛性が高められており、捩れや曲げ等の変形が生じにくくなっている。その結果、ゴルフボールは、人工芝１上に落下してくるときにパイル３の曲げや撓み等の変形を引き起こす際に、より多くの運動エネルギーを失うことになる。そして、このようなパイル３の優れたクッション効果により、硬い地面（人工芝１の基材２）と衝突した際の反発エネルギーが減少するため、人工芝１上でのゴルフボールの弾みが抑えられる。
【００２６】
本実施形態では、パイル３に含有される金属として、酸化亜鉛が用いられる。しかしながら、この例に限らず、人工芝１の機能を損なわない限り、任意の金属を添加することができる。酸化亜鉛以外の好ましい例としては、例えば、酸化チタンを挙げることができる。勿論、金属化合物ではなく、金属単体を添加することもできるし、これらの混合物を添加することもできる。また、添加される金属は、パイル材料の混錬のし易さを考慮すると、粉末状であることが好ましい。
【００２７】
パイル３は、本実施形態では、図１に示すとおり捲縮ヤーンから形成されているが、図２に示すようにストレートヤーンから形成することもできる。また、パイル３は、モノフィラメントヤーンとすることもできるし、スプリットヤーンとすることもできる。なお、捲縮ヤーンが用いられる場合には、人工芝１においてパイル３の単位空間当たりの密度が高まるため、クッション性が増し、人工芝１上でのゴルフボールの弾みをさらに抑えることができる。
【００２８】
パイル３の芝長さＷ１は、２０ｍｍ≦Ｗ１＜５０ｍｍと比較的短くすることもできるし（一般にショートパイルと呼ばれる）、５０ｍｍ≦Ｗ１と比較的長くすることもできる（一般にロングパイルと呼ばれる）。なお、ここでいう芝長さＷ１とは、パイル３を直線状に伸ばしたときの長さであり、基材２の表面からパイル３の先端までの長さである。
【００２９】
バッキング層４の材質も、特に限定されないが、例えば、バッキング層４は、ＳＢＲラテックスから構成することができる。なお、バッキング層４は、省略することもできる。
【００３０】
本実施形態では、基材２の表面上においてパイル３間には充填材５が充填され、充填材層が形成される。充填材５は、芝葉を保護する他、プレーヤーがプレー中に怪我をしないようにするためのクッション材としての役割を果たすこともできる。また、充填材５は、競技に使用されるボールの弾み具合を調整したり、選手の走り易さをコントロールすることも可能であり、人工芝１上での競技のプレー性能を向上させることもできる。
【００３１】
本実施形態では、充填材５には、弾性充填材５ａ及び硬質充填材５ｂが含まれる。図１の例では、弾性充填材５ａ及び硬質充填材５ｂの層が上下方向に交互に繰り返し形成されており、最上段が弾性充填材５ａの層である。弾性充填材５ａの最上段の層の単独での厚みは、１０ｍｍ以上であることが好ましい。
【００３２】
弾性充填材５ａは、ゴム弾性を有する材料を主原料とし、比較的軟らかく軽い粒状の充填材であり、本実施形態では、ゴムチップである。ただし、弾性充填材５ａは、一般に人工芝用の充填材として用いられている廃タイヤ等の破砕品であるゴムチップよりも重く、言い換えると、真比重が大きくなるように構成されている。
【００３３】
より具体的には、弾性充填材５ａの真比重ｔ１は、ｔ１≧１．５であることが好ましく、ｔ１≧１．７であることがより好ましく、ｔ１≧２．０であることがさらに好ましく、ｔ１≧２．５であることがさらに好ましい。なお、廃タイヤ等の破砕品であるゴムチップの真比重は、１．０前後であり、せいぜい１．２程度である。
【００３４】
上述したような高比重の弾性充填材５ａを得るべく、本実施形態の弾性充填材５ａには金属（特に断らない限り、金属単体だけでなく、金属化合物、並びに金属単体及び金属化合物の混合物も含む。本明細書において以下同じ。）が添加されている。本実施形態の弾性充填材５ａは、例えば、以下のように製造することができる。まず、原料ゴム及び各種配合剤を用意し、これらを配合する。配合剤には、前述の金属としての酸化亜鉛の粉末の他、加硫剤等が含まれる。その後、ニーダー等を用いて、原料ゴム及び配合剤を混練し、配合剤を原料ゴムに均一に分散させる。そして、混練後のゴムコンパウンドを加熱して加硫し、これを粉砕してチップ状に成形することにより、本実施形態のゴムチップが製造される。或いは、混練後のゴムコンパウンドを粉砕してチップ状に成形した後、これを加熱して加硫してもよい。
【００３５】
なお、弾性充填材５ａは、ゴムに限らず、例えば、熱可塑性エラストマーを主原料とすることもできるし、ゴム及び熱可塑性エラストマーを配合したものを主原料とすることもできる。また、弾性充填材５ａとして、ゴムを主原料とする充填材と熱可塑性エラストマーを主原料とする充填材とを混合したものを使用することもできる。熱可塑性エラストマーを主原料とする場合には、弾性充填材５ａは、例えば、以下のように製造することができる。まず、熱可塑性エラストマーを用意するとともに、各種配合剤を用意し、熱可塑性エラストマーを加熱して溶融し、そこに配合剤を配合する。配合剤には、前述の金属としての酸化亜鉛の粉末が含まれる。また、ニーダー等を用いて、熱可塑性エラストマー及び配合剤を混練し、配合剤を熱可塑性エラストマーに均一に分散させる。そして、混練後の熱可塑性エラストマーコンパウンドを粉砕してチップ状に成形することにより、本実施形態の熱可塑性エラストマーのチップが製造される。
【００３６】
弾性充填材５ａに添加される金属は、酸化亜鉛に限らず、人工芝１の機能を損なわない限り、任意の金属を添加することができる。酸化亜鉛以外の好ましい例としては、例えば、酸化チタンを挙げることができる。勿論、金属化合物ではなく、金属単体を添加することもできるし、これらの混合物を添加することもできる。また、添加される金属は、混錬のし易さを考慮すると、粉末状であることが好ましい。
【００３７】
硬質充填材５ｂは、比較的硬く重い粒状の充填材であり、本実施形態では、珪砂であり、その真比重ｔ２は、２．５≦ｔ２≦２．７である。なお、硬質充填材５ｂとしては、これに限らず、例えば、珪砂以外の砂やセラミックの粒状物を用いることもできる。弾性充填材５ａの真比重ｔ１と、硬質充填材５ｂの真比重ｔ２との関係は、通常はｔ１＜ｔ２となるが、ｔ１≧ｔ２であってもよい。
【００３８】
以上述べたとおり、弾性充填材５ａの真比重ｔ１は、一般的な弾性充填材のそれよりも大きい。その結果、弾性充填材５ａの真比重ｔ１と硬質充填材５ｂの真比重ｔ２との差が小さくなり、交互に繰り返し重ね合わされている弾性充填材５ａ及び硬質充填材５ｂが２層に分離しにくくなっている。また、弾性充填材５ａは、一般的な弾性充填材に比べて、雨水等により流出し難くなっている。さらには、人工芝１とボールとの衝突時の衝撃により飛散する弾性充填材５ａの量が減少し、プレー時の見た目の悪印象も防止される。
【００３９】
また、充填材５の以上の構成により、人工芝１上でゴルフが行われる場合には、ゴルフボールのバウンドが抑制される。すなわち、弾性充填材５ａが高比重であるため、弾性充填材５ａの構造が密になり、ボールの落下時の衝撃が周囲に伝播し易くなる。そのため、人工芝１の表面において、一般的な弾性充填材が用いられる場合には点で受け止めていた衝撃のエネルギーが、面で受け止められることになる。その結果、ゴルフボールに跳ね返ってくる反発のエネルギーが減少し、バウンド高さが低下すると考えられる。
【００４０】
弾性充填材５ａの平均粒径ｒ１は、ｒ１≦２．０ｍｍとすることが好ましい。また、硬質充填材５ｂの平均粒径ｒ２も、ｒ２≦２．０ｍｍとすることが好ましい。
【００４１】
充填材５の層全体に占める弾性充填材５ａの重量の割合Ｒは、Ｒ≧２０％であることが好ましく、Ｒ≧３０％であることがより好ましく、Ｒ≧４０％であることがさらに好ましく、Ｒ≧５０％であることがさらに好ましい。また、弾性充填材５ａの割合Ｒは、８０％以上とすることもできるし、９０％以上とすることもできるし、１００％（弾性充填材５ａのみ使用する）とすることもできる。
【００４２】
なお、人工芝１上において、１．５ｍの高さからゴルフボールを垂直落下させたときに、ゴルフボールのバウンド高さの平均が３０ｃｍ以下、より好ましくは２５ｃｍ以下となるように、パイル３における金属の含有率（重量％）ｕ１及び弾性充填材５ａの真比重ｔ１の少なくとも一方を調整することが好ましい。
【００４３】
＜２．人工芝の製造方法＞
次に、人工芝１の製造方法の一例について説明する。まず、パイル材料を構成する原料を用意する。ここでは、主原料となる樹脂材料として、直鎖状ポリエチレンが用意され、添加物として、酸化亜鉛の粉末が用意される。また、その他の添加物として、緑色の着色剤等も用意される。
【００４４】
次に、以上の材料を混練押出機に投入し、所定の温度条件下で溶融混練及び押出し成形を行う。このとき、最終的に製造されるヤーンにおける酸化亜鉛の粉末の含有率ｕ１が上述した数値範囲を満たすように、各材料が配合される。そして、これらの材料が均一に分散されるように十分に混練された後、成形用の開口から糸状のパイル材料が押し出される。このときの温度条件は、パイルの主原料の融点よりも高い温度、例えば、１８０℃とすることができる。続いて、押出機から押し出された糸状のパイル材料を水槽内で冷却固化し、この糸を一軸延伸加工する。一軸延伸加工の方法としては、ロール延伸法を用いることができる。その後、糸状のパイル材料は、熱水槽内で弛緩熱処理され、続いて、捲縮加工が施され、捲縮ヤーンに加工される。人工芝のパイル用のヤーンの捲縮処理の方法としては、熱処理を行うもの等、様々なものが公知であるため、ここでは詳細な説明を省略する。捲縮ヤーンの製造後、ヤーンはボビンに巻き取られる。
【００４５】
続いて、以上のボビンから繰出されるヤーンを、タフティングマシンを用いて基材２上に植設する。本実施形態では、捲縮ヤーンが巻き取られた複数のボビンを用意し、各々から繰出される複数本のヤーンを一束に撚り合わせた後、この撚り合わされたヤーンをタフティングマシンにより基材２に縫い付ける。また、このタフティングの工程では、基材２から起立するループ状のヤーンの束が形成され、束の頂点がカットされる。その結果、基材２上の各植設点Ｐ１からは、撚り合わされたヤーンの本数の２倍の本数の芝葉が起立することになる。
【００４６】
続いて、パイル３を固定するべく、基材２の裏面にバッキング剤を塗布し、バッキング層４を形成する。その後、バッキング剤を高温環境下で乾燥させ、最終的な人工芝１を得る。
【００４７】
また、人工芝１の施工時には、上記の態様で製造された人工芝１を、パイル３が上側を向くようにして設置場所に敷き広げる。そして、必要に応じて、人工芝１のパイル３間に充填材５を充填する。
【００４８】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００４９】
充填材５は、省略することもできる。また、充填材５を用いるとしても、上述したような充填材５を用いて上述したような層構成を形成する必要はなく、１又は複数の任意の充填材５を用いて任意の充填材層を形成することができる。例えば、充填材５として、従来典型的に用いられているような廃タイヤ等の破砕品であるゴムチップ及び／又は砂を用いることもできる。
【実施例】
【００５０】
＜４．評価＞
以下、本発明の実施例について説明するが、本発明は、以下の実施例に限定されない。以下に説明される試験１は、充填材なしの人工芝上でのゴルフボールのバウンド性能を評価する試験である。また、試験２は、金属を含有する高密度パイルではなく、一般的なパイルを含む人工芝において、高比重の充填材を用いた場合のゴルフボールのバウンド性能を評価する試験である。
【００５１】
＜４−１．試験１＞
（実施例１〜３）
直鎖状低密度ポリエチレン樹脂組成物（密度０．９２６ｇ／ｃｍ3）に、着色剤の他、酸化亜鉛の粉末を添加して混練し、パイル材料を得た。その後、パイル材料をφ６０ｍｍの押出機を用いて１８０℃で溶融押出して糸状とし、この糸を３０℃の水槽で冷却固化した。次に、この糸をロール延伸法を用いて９０〜１００℃で一軸延伸加工した後、９０〜１００℃の熱水槽内で弛緩熱処理を行い、さらに捲縮加工を行って、ヤーンを作製した。ヤーンの断面形状は、幅約１．０ｍｍ、厚み約０．１５ｍｍとした。上記方法で作製されたヤーンを６本一束に撚り合わせて１本のパイルとし、５／１６ゲージのタフティング機を用いて、ポリプロピレン製の平織布に芝長さＷ１＝３ｃｍとなるように植設した。その後、基布の裏面側に固形分として７０％ＳＢＲラテックスを塗布量１１００ｇ／ｍ2で塗布し、１０５℃で高温乾燥させた。なお、酸化亜鉛の含有率ｕ１は、下表１のとおり、２０％、５０％及び７０％の３種類とし、それぞれ得られた人工芝を実施例１〜３とした。
【００５２】
（比較例１）
酸化亜鉛の粉末の添加及びヤーンの捲縮処理を省略した他は、実施例１〜３と同様の方法で、比較例１に係る人工芝を得た。
【００５３】
（比較例２）
酸化亜鉛の粉末の添加を省略した他は、実施例１〜３と同様の方法で、比較例２に係る人工芝を得た。
【００５４】
【表１】
2018178500.tif 000003
【００５５】
（試験方法）
実施例１〜３及び比較例１，２に係る人工芝を、無風環境下の平らな床面上に静置させた。そして、各人工芝のパイルの先端から１．５ｍの高さからゴルフボールを垂直落下させ、そのときのゴルフボールのバウンド挙動を、レンズ(Nikon 500mm f1.2)をとりつけたハイスピードカメラ(フォトロン製  FASTCAM APX RS)で撮影した。このとき、カメラを人工芝と同じ高さ位置で、人工芝から側方に１．５ｍ離れた位置に固定し、シャッター速度を３０００フレーム／ｓｅｃとした。そして、撮影した動画データに対し、株式会社ディテクト製の解析ソフトDIPP−MotionPro2Dを用いて、１フレームごとにゴルフボール中心の座標を追尾し、ゴルフボールのバウンド高さを求めた。
【００５６】
（試験結果）
試験結果は、表１のとおりとなった。表１の結果からは、ヤーンの密度が高密度になる程、バウンド高さが抑制されることが分かった。
【００５７】
＜４−２．試験２＞
（参考例１）
酸化亜鉛の粉末の添加を省略した他は、実施例１〜３と同様の方法で、参考例１に係る人工芝を得た。ただし、ヤーンの断面形状は、幅約１．０ｍｍ、厚み約０．１５ｍｍとした。
【００５８】
（参考例２）
トラック及びバスの廃タイヤのトレッドゴムを粒径２ｍｍ以下となるように粉砕してゴムチップを得た。このゴムチップの真比重は、１．２０であった。そして、このゴムチップを参考例１と同じ人工芝に厚さ１０ｍｍの層を形成するように充填し、参考例２に係る人工芝を得た。
【００５９】
（参考例３）
以下の表２に記載のとおりの配合に従って、ニーダーを用いて材料の混練を行い、ゴムコンパウンドを作製した。続いて、これを加硫した後、粒径２ｍｍ以下となるように粉砕してゴムチップを得た。このゴムチップの真比重は、２．６５であった。そして、このゴムチップを参考例１と同じ人工芝に厚さ１０ｍｍの層を形成するように充填し、参考例３に係る人工芝を得た。
【表２】
2018178500.tif 000004
【００６０】
（試験方法）
試験１と同じ試験を行った。
【表３】
2018178500.tif 000005
【００６１】
（試験結果）
試験結果は、表３のとおりとなった。表３の結果からは、高比重のゴムチップを充填することにより、ゴルフボールのバウンド高さを抑制できることが分かった。なお、上記試験では、カメラを静置させていたため、撮影範囲は３８ｃｍのバウンド高さまでに限られていた。従って、参考例３では、参考例１，２に対し、１５ｃｍ（＝３８ｃｍ−２３ｃｍ）以上のバウンドの抑制が確認された。
【符号の説明】
【００６２】
１  人工芝
２  基材
３  パイル
５  充填材
５ａ  弾性充填材
５ｂ  硬質充填材
【図１】
2018178500.tif 000006
【図２】
2018178500.tif 000007